Chaussure mono-matériau constituée de : 15 à 65% en poids d’un ou plusieurs polymères thermoplastiques choisis parmi les polyamides et copolyamides ; 35 à 85% en poids d’un ou plusieurs élastomères thermoplastiques choisis parmi les PEBA ; et 0 à 15% en poids d’additifs. Chaussure selon la revendication 1, constituée de : (i) 25 à 55% en poids d’un ou plusieurs polymères thermoplastiques choisis parmi les polyamides ou copolyamides ; 45 à 75% en poids d’un ou plusieurs élastomères thermoplastiques choisis parmi les PEBA ; et 0 à 15% en poids d’additifs. Chaussure mono-matériau selon la revendication 1 ou 2, dans laquelle la composante (i) comprend un polyamide ou copolyamide choisi parmi les PA 612, PA 613, PA 912, PA 1010, PA 1012, PA 6, PA 11, PA 12, PA 6/11, PA 6/12, PA 11/12, PA 6/11/12, PA 6/66/12, PA 6/1010, PA 6/1012, PA 6/1010/1012, PA 6/1012/12, PA 6/66/11/12, PA 6/1010/1012/1014 seul ou en mélange. Chaussure mono-matériau selon l’une des revendications 1 à 3, dans laquelle la composante (ii) comprend un PEBA choisi parmi comportant des blocs de PA 6/11 et issus de PTMG, PA 6/12 et issus de PTMG, PA 11/12 et issus de PTMG, PA 6/11/12 et issus de PTMG, PA 6/66/12 et issus de PTMG, PA 6/1010 et issus de PTMG, PA 6/1012 et issus de PTMG, PA 6/1010/1012 et issus de PTMG, PA 6/1012/12 et issus de PTMG, PA 6 et issus de PTMG, PA 11 et issus de PTMG, PA 12 et issus de PTMG, PA 6 et issus de PEG, PA 11 et issus de PEG, et PA 12 et issus de PEG. Chaussure mono-matériau selon l’une des revendications 1 à 4, dans laquelle les polyamides ou copolyamides de la composante (i) présentent un ratio moyen du nombre d’atomes de carbone par fonction amide supérieur à 6, de préférence supérieur à 8 et en particulier de 10 ou plus. Chaussure mono-matériau selon l’une des revendications 1 à 5, comprenant, à titre d’additif 0 à 10% en poids, de préférence 0,1 à 4% en poids d’adhésif. Chaussure mono-matériau selon la revendication 6, dans laquelle l’adhésif comprend ou est constitué de polyuréthane. Procédé de fabrication d’une chaussure mono-matériau selon l’une des revendications 1 à 7, comprenant les étapes consistant en : Fournir un matériau comprenant un ou plusieurs polyamides ou copolyamides, un ou plusieurs PEBA et/ou un ou plusieurs additifs adaptés pour chaque composante de la chaussure ; Fabriquer les composantes de la chaussure à partir du matériau thermoplastique respectif ; et Assembler les composantes de la chaussure, au moyen d’un adhésif le cas échéant, pour former la chaussure finie, dans lequel les matériaux utilisés sont choisis de telle manière que la chaussure finie comprend 15 à 65% en poids d’un ou plusieurs polymères thermoplastiques choisis parmi les polyamides et copolyamides ; 35 à 85% en poids d’un ou plusieurs élastomères thermoplastiques choisis parmi les PEBA ; et 0 à 15% en poids d’additifs. Procédé de fabrication selon la revendication 8, dans lequel les matériaux utilisés sont choisis de telle manière que la chaussure finie comprend 25 à 55% en poids d’un ou plusieurs polymères thermoplastiques choisis parmi les polyamides ou copolyamides ; 45 à 75% en poids d’un ou plusieurs élastomères thermoplastiques choisis parmi les PEBA ; et 0 à 15% en poids d’additifs Procédé de recyclage de la chaussure mono-matériau selon l’une des revendications 1 à 7, comprenant les étapes consistant en : fourniture de la chaussure usagée ; broyage de la chaussure propre afin d’obtenir un broyat; chauffage du broyat jusqu’à sa fusion ; et extrusion de la masse en fusion en granulés. Procédé de recyclage selon la revendication 10, comprenant en outre l’étape de : Ajout de matière nouvelle au broyat de chaussure usagée avant ou après l’étape (d). Composition de polymère recyclé susceptible d’être obtenue par le procédé selon les revendications 9 à 11. Composition constituée de : 20 à 100 % en poids, avantageusement de 30 à 99% en poids, encore plus préférentiellement de 50 à 98% en poids de broyat de chaussures mono-matériau granulé, consistant de : 15 à 65%, en particulier 25 à 55% en poids d’un ou plusieurs polymères thermoplastiques choisis parmi les polyamides ou copolyamides ; 35 à 85%, en particulier 45 à 75% en poids d’un ou plusieurs élastomères thermoplastiques choisis parmi les PEBA ; et 0 à 15% d’additifs ; 0 à 80 % en poids, de préférence 1 à 70% en poids et en particulier 2 à 50% en poids de polymère vierge choisi parmi les polyamides, copolyamides et PEBA ; et 0 à 50% en poids d’additifs. Utilisation de la composition selon la revendication 12 ou 13 pour la fabrication de chaussures. Utilisation selon la revendication 14, dans laquelle les chaussures sont des chaussures mono-matériau.